(57)【要約】    【課題】  比較的高温条件下であっても、電気容量が低下することが抑制されている蓄電素子を提供することを課題としている。    【解決手段】  リチウムと遷移金属とを少なくとも含む活物質粒子と、該活物質粒子を覆うコート層とを備え、  コート層は、炭素質材料とケイ素とを含み、ケイ素を０．５ｍｏｌ％以上１５ｍｏｌ％以下含む蓄電素子を提供する。【選択図】  図１
2015109227.tif 000002
【特許請求の範囲】
【請求項１】
リチウムと遷移金属とを少なくとも含む活物質粒子と、該活物質粒子を覆うコート層とを備え、
前記コート層は、炭素質材料とケイ素とを含み、前記ケイ素を０．５ｍｏｌ％以上１５ｍｏｌ％以下含む蓄電素子。
【請求項２】
前記コート層が、前記ケイ素を層の内側よりも外側にて多く含む請求項１に記載の蓄電素子。
【請求項３】
前記コート層は、前記ケイ素を１ｍｏｌ％以上１０ｍｏｌ％以下含む請求項１又は２に記載の蓄電素子。
【発明の詳細な説明】
【技術分野】
【０００１】
本発明は、蓄電素子に関する。
【背景技術】
【０００２】
従来、蓄電素子としては、様々なものが知られている。例えば、蓄電素子としては、リチウムイオン二次電池などの非水電解質二次電池等が知られている。
この種の蓄電素子としては、例えば、一対の電極を備えたリチウムイオン二次電池であって、少なくともいずれかの電極が、Ｌｉを吸蔵及び脱離できる活物質を含むリチウムイオン二次電池が知られている。
【０００３】
斯かるリチウムイオン二次電池としては、例えば、リチウムと鉄等の遷移金属とを含む活物質の表面が、炭素質材料のみで被覆されてなる活物質材料を、正極に含むものが知られている（特許文献１）。
【０００４】
上記のリチウムイオン二次電池においては、電極としての正極が、リチウムと遷移金属を含む活物質の表面が炭素質材料のみで被覆された活物質材料を含むため、比較的高い放電容量によって充放電することができる。
【０００５】
しかしながら、上記のリチウムイオン二次電池は、経時的に電気容量が低下するという問題を有する。特に、上記のリチウムイオン二次電池は、比較的高温条件下において経時的に電池容量が低下するという問題を有する。
【先行技術文献】
【特許文献】
【０００６】
【特許文献１】特開２０１２−１９５１５６号公報
【発明の概要】
【発明が解決しようとする課題】
【０００７】
本発明は、上記の問題点等に鑑み、比較的高温条件下であっても、電気容量が低下することが抑制された蓄電素子を提供することを課題とする。
【課題を解決するための手段】
【０００８】
上記課題を解決すべく、本発明に係る蓄電素子は、リチウムと遷移金属とを少なくとも含む活物質粒子と、該活物質粒子を覆うコート層とを備え、
コート層は、炭素質材料とケイ素とを含み、ケイ素を０．５ｍｏｌ％以上１５ｍｏｌ％以下含むことを特徴とする。
【０００９】
上記構成からなる蓄電素子においては、活物質粒子が、炭素質材料とケイ素とを含むコート層によって覆われているため、活物質粒子間の導電性が向上すると考えられ、また、活物質粒子表面で電解液が分解することが抑制されると考えられる。これにより、上記構成からなる蓄電素子は、比較的高温下において放置されても、電気容量が低下することが抑制されていると考えられる。
【００１０】
本発明に係る蓄電素子の一態様としては、
コート層が、ケイ素を層の内側よりも外側にて多く含む態様が採用される。
【００１１】
本発明に係る蓄電素子の他の態様としては、
コート層が、ケイ素を１ｍｏｌ％以上１０ｍｏｌ％以下含む態様が採用される。
【発明の効果】
【００１２】
本発明に係る蓄電素子は、比較的高温条件下であっても、電気容量が低下することが抑制されているという効果を奏する。
【図面の簡単な説明】
【００１３】
【図１】活物質粒子及びコート層の断面を模式的に表した断面図。
【図２】電極体の断面を模式的に表した断面図。
【図３】巻回された電極体の外観を概略的に表す概略図。
【図４】蓄電素子としての非水電解液二次電池（リチウムイオン二次電池）の外観を表す図。
【図５】非水電解液二次電池（リチウムイオン二次電池）のケース内を概略的に表した概略図。
【図６】図５のＩＩＩ−ＩＩＩ断面を概略的に表した概略図。
【図７】非水電解液二次電池（リチウムイオン二次電池）の一使用状態における断面を概略的に表した断面図。
【図８】蓄電素子モジュールの一例の外観を概略的に示した概略図。
【図９】正極活物質粒子及びコート層の電子顕微鏡写真。
【図１０】正極活物質粒子及びコート層の電子顕微鏡写真。
【図１１】ＴＥＭ−ＥＤＸ分析による正極活物質粒子及びコート層の元素分析結果。
【図１２】電池容量保持率を表すグラフ。
【発明を実施するための形態】
【００１４】
以下、本発明に係る蓄電素子の一実施形態について、図面を参照しつつ説明する。
【００１５】
本実施形態の蓄電素子は、図１に示すように、リチウムと遷移金属とを少なくとも含む活物質粒子６と、該活物質粒子６を覆うコート層７とを備え、
コート層７が、炭素質材料とケイ素とを含むものである。
【００１６】
本実施形態の蓄電素子１としては、例えば、リチウムイオン二次電池などの非水電解質二次電池１が挙げられる。以下、斯かる非水電解質二次電池１について、詳しく説明する。
【００１７】
非水電解質二次電池１は、図２、図３、図５に示すように、正極３と、負極４と、正極３及び負極４の間に配されたシート状のセパレータ５とを含む電極体２を備える。
また、非水電解質二次電池１は、例えば図４、図５、図７に示すように、電極体２を内部に収容するケース８と、ケース８内に貯留された電解液９とを含む。
【００１８】
電極体２における正極３及び負極４は、それぞれ、活物質粒子６を含む。そして、通常、正極が、リチウムと遷移金属とを少なくとも含む活物質粒子６と、該活物質粒子６を覆うコート層７とを含む。
【００１９】
詳しくは、正極３は、例えば図２に示すように、シート状の集電基材と、該集電基材の少なくとも一方の面側に配され活物質粒子６とコート層７とを含む活物質層とを有する。
より詳しくは、正極３は、例えば図２に示すように、シート状の正極集電基材３ａを集電基材として有し、正極活物質層３ｂを活物質層として有する。そして、正極活物質層３ｂは、正極活物質粒子６を活物質粒子として含む。
【００２０】
即ち、図１に示すような、リチウムと遷移金属とを少なくとも含む活物質粒子（正極活物質粒子）６と、該活物質粒子６を覆うコート層７とは、通常、正極活物質層３ｂに含まれている。
従って、正極活物質層３ｂは、通常、リチウムと遷移金属とを少なくとも含む活物質粒子（正極活物質粒子）６と、該活物質粒子６を覆うコート層７とを有する。
【００２１】
正極活物質粒子６は、Ｌｉと遷移金属とを少なくとも含む金属化合物を含有するものである。該金属化合物は、正極３において充電反応及び放電反応の電極反応に寄与するものである。
正極活物質粒子６は、Ｌｉと遷移金属とを含む金属化合物を９０質量％以上含有することが好ましい。
【００２２】
正極活物質粒子６に含まれる金属化合物としては、例えば、リン酸鉄リチウムなどのオリビン型リン酸金属リチウム等が挙げられる。また、金属化合物としては、リン酸鉄リチウムにおける鉄の一部がマンガン等の金属元素に置き換わったものや、リンの一部がケイ素等の元素に置き換わったものが採用されてもよい。
【００２３】
正極活物質粒子６の形状は、特に限定されず、該形状としては、例えば、真球状、楕円球状、板状、針状等が挙げられる。
【００２４】
正極活物質粒子６の平均粒子径（Ｄ５０）は、通常、３〜３０μｍである。
【００２５】
コート層７は、正極活物質粒子６の表面を覆っている。
コート層７は、正極活物質粒子６の表面の一部を覆っていてもよく、表面の全部を覆っていてもよい。
コート層７は、正極活物質粒子６の全表面を覆っていることが好ましい。
【００２６】
コート層７の厚みは、通常、３〜３０ｎｍである。
【００２７】
コート層７は、炭素質材料とケイ素とを含む。
【００２８】
炭素質材料としては、非晶質炭素、グラファイト（黒鉛）などが挙げられ、なかでも、非晶質炭素が好ましい。
炭素質材料としては、電解液の浸透性に優れるという点で、多孔質の炭素質材料が好ましい。また、炭素質材料としては、導電性がより高いものが好ましい。
【００２９】
コート層７は、ケイ素を０．５ｍｏｌ％以上１５ｍｏｌ％以下含む。コート層７は、ケイ素を１．０ｍｏｌ％以上１０ｍｏｌ％以下含むことが好ましい。
コート層７がケイ素を１．０ｍｏｌ％以上１０ｍｏｌ％以下含むことにより、比較的高温下における充放電が繰り返されても、蓄電素子の電気容量が低下することをより抑制できるという利点がある。
【００３０】
コート層７におけるケイ素の含有率（濃度）は、コート層７を厚み方向に切断した断面をＴＥＭ−ＥＤＸ分析（エネルギー分散型Ｘ線分光法分析）することによって求める。詳しくは、ケイ素の含有率（平均含有率  以下、単にＳとも表す）は、つぎの通り測定することによって算出する。
まず、活物質層とコート層７との界面における１点（Ｖ）を設定し、斯かる点（Ｖ）からコート層７の表面の１点（Ｚ）まで延びる直線線分を設定する。そして、斯かる直線線分における中間点（Ｘ）でのケイ素の含有率（即ち、コート層７の厚み方向中央地点におけるケイ素の含有率Ｓ１）をＴＥＭ−ＥＤＸ分析によって求める。
また、活物質層とコート層７との界面における１点（Ｖ）と、中間点（Ｘ）との間の中点（Ｗ）におけるケイ素の含有率（即ち、コート層７の内側におけるケイ素の含有率Ｓ２）をＴＥＭ−ＥＤＸ分析によって求める。
さらに、中間点（Ｘ）と、コート層７の表面の１点（Ｚ）と間の中点（Ｙ）におけるケイ素の含有率（即ち、コート層の外側におけるケイ素の含有率Ｓ３）をＴＥＭ−ＥＤＸ分析によって求める。
このように、１つの直線線分において３点のＴＥＭ−ＥＤＸ分析を行い、３点（Ｗ，Ｘ，Ｙ）における測定値の平均値を求めることによってケイ素の含有率（Ｓ’）を算出する。
さらに、同様の測定を、計３つの直線線分において行う。そして、分析した計９つの値の平均値を求めることによって、コート層７におけるケイ素の含有率（平均含有率  Ｓ）を算出する。
なお、ＴＥＭ−ＥＤＸ分析によってコート層７におけるケイ素の含有率を算出する際、ＴＥＭ−ＥＤＸ分析による１つの直線線分における測定点は、必ずしも上記の３点（Ｗ，Ｘ，Ｙ）と一致していなくてもよい。測定点が上記の３点と一致しない場合には、上記３点におけるそれぞれの分析値は、各点に隣接する２点の測定点の線形補間を行う（隣接する測定点間を結んだ線分上に上記３点の各点があると近似する）ことによって算出できる。
また、ケイ素の含有率は、全元素に対するケイ素のｍｏｌ％である。
【００３１】
コート層７は、ケイ素を層の内側よりも外側にて多く含む。
即ち、コート層７においては、ケイ素の含有率が、層の内側（上記のＳ２）よりも外側（上記のＳ３）において高い。
コート層７が斯かる構成であることにより、コート層７の外側においてケイ素がより多く存在することから、コート層７全体においてケイ素の含有率がほぼ均一である場合よりも、活物質表面における電解液の分解が、より効果的に抑制されるという利点がある。
なお、コート層７の内側のケイ素の含有率は、上述したＴＥＭ−ＥＤＸ分析方法において、３つの直線線分それぞれにおけるＷの値を、平均することによって求める。
同様に、コート層７の外側のケイ素の含有率は、上述したＴＥＭ−ＥＤＸ分析方法において、３つの直線線分それぞれにおけるＹの値を、平均することによって求める。
【００３２】
コート層７の内側は、層厚みの中心よりも活物質粒子側の層状部分である。また、コート層７の外側は、それ以外の層状部分である。
【００３３】
コート層７におけるケイ素の態様は、特に限定されない。例えば、コート層７におけるケイ素は、ケイ素単独、ケイ素酸化物、ケイ素窒化物、ケイ素リン酸化物、ケイ素硫化物、ケイ素炭化物、ケイ素フッ化物などの態様でコート層７に含まれている。
【００３４】
正極３は、シート状に形成されており、正極３の厚みは、通常、３５〜２５０μｍである。
【００３５】
正極活物質層３ｂは、構成成分として、導電剤、結着剤、増粘剤、フィラー等を必要に応じて含み得る。
【００３６】
導電剤としては、特に限定されず、例えば、天然黒鉛（鱗状黒鉛、鱗片状黒鉛、土状黒鉛等）、人造黒鉛、カーボンブラック、アセチレンブラック、ケッチェンブラック、カーボンウイスカー、炭素繊維、金属（銅、ニッケル、アルミニウム、銀、金等）粉、金属繊維、導電性セラミックスなどが挙げられる。
導電剤としては、例えば、上記の１種単独物、又は２種以上の混合物が採用される。
【００３７】
結着剤としては、特に限定されず、例えば、ポリテトラフルオロエチレン（ＰＴＦＥ）、ポリフッ化ビニリデン（ＰＶＤＦ）、ポリエチレン、ポリプロピレン等の熱可塑性樹脂、エチレン−プロピレン−ジエンターポリマー（ＥＰＤＭ）、スルホン化ＥＰＤＭ、スチレンブタジエンゴム（ＳＢＲ）、フッ素ゴムなどが挙げられる。
結着剤としては、例えば、上記の１種単独物、又は２種以上の混合物が採用される。
【００３８】
増粘剤としては、特に限定されず、例えば、カルボキシメチルセルロース、メチルセルロース等の多糖類等が挙げられる。
増粘剤としては、例えば、上記の１種単独物、又は２種以上の混合物が採用される。
【００３９】
フィラーとしては、特に限定されず、例えば、ポリプロピレン、ポリエチレン等のオレフィン系ポリマー、無定形シリカ、アルミナ、ゼオライト、ガラス等が挙げられる。
【００４０】
正極集電基材３ａの材質としては、例えば、アルミニウム、チタン、ステンレス鋼、ニッケルなどの金属が挙げられる。
正極集電基材３ａの材質としては、金属以外にも、例えば、焼成炭素、導電性高分子等が挙げられる。
正極集電基材３ａは、通常、シート状の形状を有する。正極集電基材３ａの厚さは、特に限定されないが、通常、５〜５０μｍである。
正極集電基材３ａとしては、例えば、金属箔が挙げられる。
【００４１】
一方、負極４は、シート状の負極集電基材４ａを集電基材として有する。
負極４は、さらに、負極活物質層４ｂを活物質層として有する。負極活物質層４ｂは、活物質粒子としての負極活物質粒子を含む。
負極４は、シート状に形成されており、負極４の厚みは、通常、３５〜２５０μｍである。
【００４２】
負極活物質は、負極４において充電反応及び放電反応の電極反応に寄与し得る物質である。
負極活物質としては、例えば、カーボン材料、リチウム金属、リチウムイオンを吸蔵及び放出可能な合金（リチウム合金等）、一般式ＭＯｚ（Ｍは、Ｗ、Ｍｏ、Ｓｉ、Ｃｕ、及びＳｎから選ばれる少なくとも１種の元素を示し、ｚは、０＜ｚ≦２の範囲を数値を示す）で表される金属酸化物、リチウム金属酸化物（Ｌｉ4Ｔｉ5Ｏ12等）、及び、ポリリン酸化合物のうちの少なくとも１種が挙げられる。
負極活物質が粒子状に形成された負極活物質粒子は、上記の正極活物質粒子と同様に、コート層によって被覆され得る。
【００４３】
カーボン材料としては、例えば、黒鉛（グラファイト）及び非晶質炭素の少なくとも１種が挙げられる。
非晶質炭素としては、難黒鉛化性炭素（ハードカーボン）や易黒鉛化性炭素（ソフトカーボン）などが挙げられる。
【００４４】
リチウムイオンを吸蔵及び放出可能な合金としては、例えば、リチウム―アルミニウム合金、リチウム―鉛合金、リチウム―錫合金、リチウム―アルミニウム―錫合金、及びリチウム―ガリウム合金のうちの少なくとも１種のリチウム合金、又は、ウッド合金等が挙げられる。
【００４５】
負極活物質層４ｂは、正極活物質層３ｂと同様に、構成成分として、上述した結着剤、増粘剤、フィラー等を必要に応じて含有する。
【００４６】
負極集電基材４ａの材質としては、例えば、銅、ニッケル、鉄、ステンレス鋼、チタン、アルミニウムなどの金属が挙げられる。
負極集電基材４ａの材質としては、金属以外にも、焼成炭素、導電性高分子等が挙げられる。
負極集電基材４ａの厚さは、特に限定されないが、通常、５〜５０μｍである。
負極集電基材４ａとしては、例えば、上記金属の金属箔が挙げられる。
【００４７】
セパレータ５は、正極３の正極活物質層３ｂと、負極４の負極活物質層４ｂとの間に配されている。
【００４８】
セパレータ５としては、例えば、多孔膜や不織布等によって構成されたものが挙げられる。セパレータ５は、例えば、多孔膜や不織布の単独物、又は、これらが組み合わされたもので構成されている。また、セパレータ５は、多孔膜や不織布の基材上に、無機粒子を主成分とする無機層が配されて形成されたものであってもよい。
【００４９】
セパレータ５の材質としては、例えば、ポリエチレン、ポリプロピレン等のポリオレフィン系樹脂、ポリエチレンテレフタレート、ポリブチレンテレフタレート等のポリエステル系樹脂、及び、フッ素系樹脂のうちの少なくとも１種などが挙げられる。
好ましいセパレータとしては、例えば、ポリオレフィン系基材をアルミナ等の無機粒子で被覆したセパレータが挙げられる。
【００５０】
電極体２は、例えば、正極３と負極４とセパレータ５とが積層されたものを巻回した状態で用いられる。巻回された電極体２は、例えば図５に示すように、扁平形状である。巻回される前の電極体２は、例えば図２に示すように、帯状に形成されている。
【００５１】
電極体２においては、図２に示すように、正極活物質層３ｂと負極活物質層４ｂとが互いに対向するように、正極３と負極４とが重ね合わされている。
【００５２】
巻回された電極体２は、例えば図３、図５、図６に示すように、ケース８内に収容され得る。一方、電極体２は、巻回されない状態のままでケース８内に収容されていてもよい。
【００５３】
電解液は、非水溶媒と、電解質塩とを含む。
【００５４】
非水溶媒としては、一般的に蓄電素子等において用いられているものが採用される。
具体的には、非水溶媒としては、例えば、環状炭酸エステル類、ラクトン類、鎖状カーボネート類、鎖状エステル類、エーテル類、ニトリル類などが挙げられる。
環状炭酸エステル類としては、例えば、プロピレンカーボネート、エチレンカーボネート、ブチレンカーボネート、クロロエチレンカーボネート等が挙げられる。
ラクトン類としては、例えば、γ−ブチロラクトン、γ−バレロラクトン等が挙げられる。
鎖状カーボネート類としては、例えば、ジメチルカーボネート、ジエチルカーボネート、エチルメチルカーボネート等が挙げられる。
鎖状エステル類としては、例えば、ギ酸メチル、酢酸メチル、酪酸メチル等が挙げられる。
エーテル類としては、例えば、１，３−ジオキサン、１，４−ジオキサン、１，２−ジメトキシエタン、１，４−ジブトキシエタン、メチルジグライム等が挙げられる。
ニトリル類としては、例えば、アセトニトリル、ベンゾニトリル等が挙げられる。
さらに、非水溶媒としては、例えば、テトラヒドロフラン若しくはその誘導体、ジオキソラン若しくはその誘導体、エチレンスルフィド、スルホラン、スルトン若しくはその誘導体等が挙げられる。
非水溶媒としては、上記の単独物、又は、上記の２種以上の混合物等が採用されるが、これらに限定されるものではない。
【００５５】
電解質塩としては、例えば、ＬｉＰＦ6、ＬｉＣｌＯ4、ＬｉＢＦ4、ＬｉＡｓＦ6、ＬｉＣＦ3ＳＯ3、ＬｉＮ（ＳＯ2ＣＦ3）2、ＬｉＮ（ＳＯ2Ｃ2Ｆ5）2、ＬｉＮ（ＳＯ2ＣＦ3）（ＳＯ2Ｃ4Ｆ9）、ＬｉＳＣＮ、ＬｉＢｒ、ＬｉＩ、Ｌｉ2ＳＯ4、Ｌｉ2Ｂ10Ｃｌ10等のリチウム塩が挙げられる。
電解質塩としては、上記の単独物、又は２種以上の混合物等が採用されるが、これらに限定されるものではない。
【００５６】
電解液における電解質塩の総濃度は、通常、０．５〜２．０ｍｏｌ／Ｌである。
【００５７】
図４〜図７に示すように、上記の非水電解液二次電池は、例えば、ケース８と、ケース８に収容された電解液９と、ケース８の外面に取り付けられた２つの外部ガスケット１２と、ケース８に収容された電極体２と、電極体２と電気的に接続された２つの集電部１０と、２つの集電部１０とそれぞれ電気的に接続された２つの外部端子１１とを備える。
【００５８】
図４に示すように、ケース８は、一方向に向けて開口し電極体２を収容するケース本体８ａと、ケース本体８ａの開口を塞ぐ板状の蓋体８ｂとを有する。ケース本体８ａ及び蓋体８ｂは、例えばアルミニウム、アルミニウム合金等のアルミニウム系金属材料で形成され、互いに溶接されている。
【００５９】
蓋体８ｂは、片面側から見たときの形状が、例えば、長方形状である。蓋体８ｂは、ケース本体８ａの開口を気密に塞ぐように形成されている。
また、蓋体８ｂには、２つの開口が形成されている。
【００６０】
蓋体８ｂの外面には、２つの外部ガスケット１２が取り付けられている。それぞれの外部ガスケット１２には、開口が形成されている。蓋体８ｂとそれぞれの外部ガスケット１２とは、蓋体８ｂの開口と外部ガスケット１２の開口とが連なるように配されている。連なった開口の内側には、それぞれ外部端子１１の一部が配されている。
【００６１】
各外部端子１１は、電極体２に接続された２つの集電部１０とそれぞれ接続されている。また、各集電部１０は、電極体２と電気的に接続されている。即ち、各外部端子１１は、２つの集電部１０を介して、それぞれ電極体２と電気的に接続されている。
外部端子１１は、例えばアルミニウム、アルミニウム合金等のアルミニウム系金属材料で形成されている。
【００６２】
外部ガスケット１２、集電部１０、及び外部端子１１は、それぞれ正極用のものと負極用のものとを有する。
正極用の外部ガスケット１２、集電部１０、及び外部端子１１は、蓋体８ｂの長手方向における一端側にそれぞれ配されている。一方、負極用の外部ガスケット１２、集電部１０、及び外部端子１１は、蓋体８ｂの長手方向における他端側にそれぞれ配されている。
【００６３】
図５及び図６に示すように、ケース８のケース本体８ａの内部には、電極体２が収容されている。また、ケース８と電極体２との間には、空間が形成されている。
ケース８内には、１つの電極体２が収容されていてもよく、複数の電極体が収容されていてもよい。後者の場合には、複数の電極体は、電気的に並列に接続されている。
【００６４】
上記の非水電解質二次電池１においては、例えば図５、図７に示すように、ケース８の蓋体８ｂが上側となるようにケース８が配され、巻回された電極体２が、巻回軸方向が横方向となるようにケース８内に収容される。そして、ケース８内には、電解液９が貯留されている。
【００６５】
次に、上記の蓄電素子１の製造方法について説明する。
【００６６】
蓄電素子１は、一般的な方法によって製造される。
蓄電素子１の製造方法においては、例えば、電極体２が作製され、作製された電極体２と、電解液とが、ケース８内に収容される。電極体２は、例えば、以下のようにして作製される。
【００６７】
電極体２は、例えば、シート状の正極３と、シート状の負極４と、シート状のセパレータ５とを、正極３及び負極４の間にセパレータ５を配して積層することによって、作製される。正極３及び負極４の間にセパレータ５を配して積層することによって作製された電極体２の形状は、巻回される前では、例えば、帯状である。
【００６８】
正極３の作製においては、例えば、以下のようにして正極活物質層を作製する。
即ち、正極３の作製においては、正極活物質粒子６を炭素質材料で覆った活物質材料と、シランカップリング剤とを混合撹拌した後に、混合物を乾燥させる。そして、乾燥後の混合物、導電剤、及び結着剤を、アルコールやトルエン等の有機溶媒とさらに混合し、正極合剤を調製する。次いで、正極合剤をシート状の正極集電基材３ａの少なくとも片面側に塗布する。そして、乾燥によって正極合剤から有機溶媒を揮発させることによって、正極集電基材３ａの少なくとも片面側に配された正極活物質層３ｂを作製する。
【００６９】
正極活物質層の作製において、正極活物質粒子６をコート層７で覆った材料（以下、活物質材料ともいう）は、以下のようにして作製できる。
例えば、正極活物質粒子としてリン酸鉄リチウムを含むＬｉＦｅＰＯ4粒子を採用する場合、Ｌｉ成分、Ｆｅ成分、ＰＯ4成分をそれぞれ含む無機物質を水中に溶解し、さらに、アスコルビン酸などの有機物質を溶解することにより、水溶液を調製する。この水溶液に対して、一般的な水熱合成処理を施すことによって、無機物質からＬｉＦｅＰＯ4粒子が生じることとなる。
続いて、炭素源となるポリビニルアルコールなどの有機物質とＬｉＦｅＰＯ4粒子とを混合したものに、熱分解処理を施すことによって、ＬｉＦｅＰＯ4粒子を炭素質材料で覆った材料を得る。
さらに、上述したように正極合剤の調製において、ＬｉＦｅＰＯ4粒子を炭素質材料で覆った材料と、シランカップリング剤（Ｓｉ源）とが混在することにより、層状の炭素質材料の主に外側にシランカップリング剤を導入させることができる。
このようにして、炭素質材料とケイ素とを含むコート層７によって正極活物質粒子６が覆われてなる材料（活物質材料）を作製できる。
なお、シランカップリング剤としては、例えば、市販されている一般的なものが用いられる。
上記の方法以外にも、正極活物質粒子６を炭素質材料で被覆するときにシランカップリング剤を用いる方法を採用することができる。即ち、炭素源となるポリビニルアルコールなどの有機物質と、ＬｉＦｅＰＯ4粒子と、シランカップリング剤とを混合したものに対して熱分解処理を施す方法によっても、炭素質材料とケイ素とを含むコート層７によって正極活物質粒子６が覆われてなる材料（活物質材料）を作製することができる。
【００７０】
正極３の作製において、正極活物質粒子６を炭素質材料で覆った材料、導電剤、結着剤、増粘剤等を混合する方法としては、例えば、Ｖ型混合機、Ｓ型混合機、擂かい機、ボールミル、遊星ボールミルなどの粉体混合機を用いて混合する方法が採用される。
正極３の作製において集電基材に正極合剤を塗布する方法としては、特に限定されず、例えば、アプリケーターロールなどのローラーコーティング、スクリーンコーティング、ブレードコーティング、スピンコーティング、ダイコーティング等が採用される。
なお、正極活物質粒子６としては、例えば、市販されている一般的なものが採用される。
【００７１】
負極４は、上述した正極３の作製方法と同様の方法によって、作製される。
即ち、負極４の作製においては、例えば、負極活物質粒子及び結着剤を有機溶媒と混合して負極合剤を調製した後、負極合剤をシート状の負極集電基材４ａの少なくとも片面側に塗布する。そして、乾燥によって、負極合剤から有機溶媒を揮発させることによって、負極集電基材４ａの少なくとも片面側に負極活物質層４ｂが配されてなる負極４を作製する。
【００７２】
上記のように作製された電極体２は、例えば、巻回されて、ケース８のケース本体８ａ内に配置される。
【００７３】
続いて、内部に電極体２を配置したケース本体８ａに蓋体８ｂを取り付ける。即ち、ケース本体８ａの開口を蓋体８ｂによって塞ぐ。その後、電解質塩と非水溶媒とを含む電解液をケース８内に注入する。
以上のようにして、蓄電素子としての非水電解質二次電池１を製造することができる。
【００７４】
本実施形態の蓄電素子は、上記例示の通りであるが、本発明は、上記例示の蓄電素子に限定されるものではない。
即ち、一般的な蓄電素子において用いられる種々の形態が、本発明の効果を損ねない範囲において、採用され得る。
【００７５】
また、本発明は、上記の蓄電素子に限らず、上記の蓄電素子を少なくとも１つ備えた蓄電素子モジュールにも関する。
本発明の一実施形態の蓄電素子モジュール２０は、例えば、上記例示の蓄電素子を複数備える。また、蓄電素子同士を電気的に接続するバスバ部材１３を複数備える。
【００７６】
本実施形態の蓄電素子モジュール２０の一例を図８に示す。
本実施形態の蓄電素子モジュール２０においては、例えば、上面視長方形状に形成された複数の蓄電素子１（非水電解質二次電池１）が、上方側から見て、蓄電素子１の短手方向に並ぶように配されている。
また、隣り合う蓄電素子１同士が、互いに接している。
蓄電素子モジュール２０においては、互いに隣り合う蓄電素子１同士が、１つのバスバ部材１３によって、電気的に接続されている。そして、蓄電素子モジュール２０は、モジュールを構成する全ての各蓄電素子１によって、充放電されるように構成されている。
【実施例】
【００７７】
次に実施例を挙げて本発明をさらに詳しく説明するが、本発明はこれらに限定されるものではない。
【００７８】
（実施例１）
以下のようにして、正極活物質粒子（ＬｉＦｅＰＯ4粒子）をコート層で被覆した材料（活物質材料）を作製し、該材料を用いて正極を作製した。そして、正極、負極、及びセパレータを用いて電極体を作製した。さらに、電極体、ケース、電解液などを用いて非水電解質二次電池としてのリチウムイオン二次電池を製造した。
【００７９】
・正極の作製
まず、窒素バブリングしたイオン交換水中に、ＬｉＯＨ・Ｈ2Ｏ及び（ＮＨ4）2ＨＰＯ4を溶解し、第１溶液を調製した。一方で、アスコルビン酸及びＦｅＳＯ4・７Ｈ2Ｏが水に溶解している第２溶液を調製した。第１溶液に第２溶液を添加することによって、前駆体溶液を調製した。前駆体溶液は、Ｌｉ：Ｐ：Ｆｅのモル比が２：１：１となるように調製した。上記の溶液を調製する作業は、Ｆｅ2+がＦｅ3+へ酸化することを防ぐために、全て窒素雰囲気下で行った。
次に、前駆体溶液を耐圧反応容器に投入し、さらに容器に窒素ガスを導入し、容器を密閉した。その後、１７０℃で、１２時間、水熱合成を行った。
続いて、水熱合成による生成物を濾別し、濾別したものを充分に洗浄した。その後、１００℃で、１時間の減圧乾燥を行った。
さらに、得られたＬｉＦｅＰＯ4粒子とポリビニルアルコールとを混合し、７００℃で１時間、窒素雰囲気下で熱処理することによって、ＬｉＦｅＰＯ4粒子を炭素質材料で被覆した。
続いて、炭素質材料にケイ素を添加するために、下記の操作を行った。
即ち、ＬｉＦｅＰＯ4粒子を炭素質材料で被覆した材料９９質量部と、シランカップリング剤（成分名：３−グリシドキシプロピルトリメトキシシラン、信越化学製  ＫＢＭ−４０３）１質量部とを、溶媒（成分名：    エチルアルコール）中で混合し、５分間撹拌を行った後、１５０℃で乾燥を行い、活物質材料を得た。そして、乾燥後の活物質材料８８質量部と、結着剤（成分名：ポリフッ化ビニリデン）６質量部と、導電助剤（成分名：アセチレンブラック）６質量部とに対して、溶媒（成分名：Ｎ−メチルピロリドン）を加え、混合することにより、正極合剤ペーストを調製した。
正極合剤ペーストを箔状の正極集電基材（材質：アルミニウム合金）に塗布したものを、１５０℃の乾燥炉で乾燥させることによって、正極を製造した。製造した正極においては、コート層がケイ素を含む。
コート層は、最終的に多孔質なものとなるため、正極合剤ペースト中のシランカップリング剤は、製造工程中に、コート層中に浸透する。これにより、コート層中にケイ素が存在することとなり、また、コート層における外側のＳｉ濃度が高くなる。
【００８０】
・負極の作製
負極活物質粒子（成分名：天然黒鉛、９４質量％）と、結着剤（バインダ）（成分名：ポリフッ化ビニリデン、６質量％）とに対して、溶媒（成分名：Ｎ−メチルピロリドン）を混合することにより、負極合剤ペーストを調製した。負極合剤ペーストを箔状の負極集電基材（材質：銅合金）に塗布し、正極の作製と同様にして、負極を作製した。
【００８１】
・電極体の作製
正極、セパレータ（材質：ポリエチレン）、負極、セパレータの順で積層することによって、常法に従って電極体を作製した。
【００８２】
・電池の製造
ケース本体に、電極体を巻回したもの、及び、電解液（構成成分：エチレンカーボネートとジメチルカーボネートとエチルメチルカーボネートとを３：２：５の割合で混合したものを溶媒に対して、１ＭのＬｉＰＦ6を溶解させたもの）を収容し、ケース本体に蓋体を取り付け、常法に従って、非水電解質二次電池を製造した。
【００８３】
（比較例１）
正極の作製においてシランカップリング剤を用いなかった点以外は、実施例１と同様にして、ＬｉＦｅＰＯ4粒子が炭素質材料で被覆された材料を作製し、さらに、電池を製造した。
【００８４】
（実施例２〜５、比較例２）
コート層におけるケイ素の含有率が、それぞれ表１に示す値となるように、正極合剤にシランカップリング剤を添加した点以外は、実施例１と同様にして、ＬｉＦｅＰＯ4粒子が炭素質材料で被覆された材料を作製し、さらに、電池を製造した。
なお、実施例１〜５においては、コート層がケイ素を層の内側よりも外側にて多く含んでいた。
【００８５】
（実施例６）
ＬｉＦｅＰＯ4粒子を炭素質材料で被覆した材料と、シランカップリング剤とを１時間混合撹拌した点以外は、実施例１と同様にして、電池を製造した。
実施例７においては、コート層におけるケイ素の含有率が、ほぼ均一であった。
【００８６】
＜ＬｉＦｅＰＯ4粒子及びコート層の観察＞
各実施例及び比較例で作製したＬｉＦｅＰＯ4粒子及びコート層を電子顕微鏡によって観察した。
実施例１のＬｉＦｅＰＯ4粒子及びコート層の観察像を図９、図１０に示す。図９、図１０は、透過型電子顕微鏡による観察像である。図１０は、図９において正方形で示した部分を拡大した観察像である。
【００８７】
＜コート層の分析＞
図９におけるＬｉＦｅＰＯ4粒子及びコート層の一部に対して、ＴＥＭ−ＥＤＸによる元素分析を行った。詳しくは、図９の直線Ａの直線線分に沿った部位において、Ｃ，Ｏ，Ｓｉ，Ｐ，Ｆｅの元素分析をＴＥＭ−ＥＤＸによって行った。
なお、図９の直線Ａの直線線分において、Ｖは、ＬｉＦｅＰＯ4粒子とコート層との境界であり、Ｘは、コート層の厚み方向の中心点であり、Ｚは、コート層の外表面である。
ＴＥＭ−ＥＤＸによる元素分析の結果を図１１に示す。
図１１から把握されるように、コート層は、炭素（Ｃ）及びケイ素（Ｓｉ）を含む。また、コート層においては、ケイ素の含有率が、層の内側よりも外側において高かった。
なお、コート層におけるケイ素の平均含有率は、上記のＴＥＭ−ＥＤＸによる元素分析によって、コート層の厚み方向に延びる３つの直線線分において、それぞれ３点（計９点）のケイ素含有率を測定し、測定値を平均することによって求めた。
各直線線分における３点は、それぞれ、下記の通りである。
・活物質層とコート層との界面における１点（Ｖ）と、斯かる点（Ｖ）からコート層の表面の１点（Ｚ）まで延びる直線線分における中間点（Ｘ）
・活物質層とコート層との界面における１点（Ｖ）と、中間点（Ｘ）との間の中点（Ｗ）
・中間点（Ｘ）と、コート層の表面の１点（Ｚ）と間の中点（Ｙ）
【００８８】
＜高温環境下に放置した後の電池容量測定＞
各実施例及び比較例の電池を満充電状態とし、その後、６０℃環境下で放置した。そして、１ヶ月ごとに電池容量の測定を行った。初期電池容量に対する測定後の電池容量の比を算出することによって、容量保持率を求めた。
結果を表１に示す。また、実施例１〜５、及び、比較例１、２の電池における結果をグラフ化したものを図１２に示す。
【００８９】
【表１】
2015109227.tif 000003
【００９０】
表１及び図１２から把握されるように、コート層のケイ素含有率が、特に１〜１０ｍｏｌ％であることにより、電池容量の経時的な低下がより確実に抑制される。
【符号の説明】
【００９１】
１：蓄電素子（リチウムイオン二次電池）、
２：電極体、
３：正極、  ３ａ：正極集電基材、  ３ｂ：正極活物質層、
４：負極、  ４ａ：負極集電基材、  ４ｂ：負極活物質層、
５：セパレータ、
６：活物質粒子（正極活物質粒子）、
７：コート層、
８：ケース、  ８ａ：ケース本体、  ８ｂ：蓋体、
９：電解液、
１０：集電部、
１１：外部端子、
１２：外部ガスケット、
１３：バスバ部材、
２０：蓄電素子モジュール。
【図１】
2015109227.tif 000004
【図２】
2015109227.tif 000005
【図３】
2015109227.tif 000006
【図４】
2015109227.tif 000007
【図５】
2015109227.tif 000008
【図６】
2015109227.tif 000009
【図７】
2015109227.tif 000010
【図８】
2015109227.tif 000011
【図９】
2015109227.tif 000012
【図１０】
2015109227.tif 000013
【図１１】
2015109227.tif 000014
【図１２】
2015109227.tif 000015